СПОСОБ СОЗДАНИЯ ПОРОШКА КЕРМЕТА ИЛИ ЦЕМЕНТИРОВАННОГО КАРБИДА

1. Способ создания порошка из плотных и сферически сформированных гранул кермета, который содержит стадии:
(a) формирование сферически сформированных гранул, содержащих металл, твердые составляющие и органическое связующее вещество;
(b) смешивание сферически сформированных гранул с порошком ингибитора спекания для формирования смеси сферически сформированных гранул и порошка ингибитора спекания;
(c) загрузка смеси сферически сформированных гранул и порошка ингибитора спекания в камеру печи;
(d) термическая обработка смеси, полученной на стадии (b), в камере печи при температуре спекания для удаления органического связующего вещества из сферически сформированных гранул и для спекания твердых составляющих частей с металлом в каждой сферически сформированной грануле, и тем самым для формирования смеси спеченных плотных сферически сформированных гранул и порошка ингибитора спекания;
(e) выгрузка смеси спеченных плотных сферически сформированных гранул и порошка ингибитора спекания из камеры печи; и
(f) отделение порошка ингибитора спекания от спеченных плотных сферически сформированных гранул, посредством чего формируют порошок из гранул плотного и сферически сформированного кермета,
причем порошок ингибитора спекания содержит оксид иттрия.
2. Способ по п. 1, в котором пористость внутри каждой плотной сферически сформированной гранулы кермета составляет менее чем 5 об.%.
3. Способ по п. 1 или 2, в котором размер спеченных плотных сферически сформированных гранул из порошка кермета составляет от 1 до 500 мкм.
4. Способ по любому из пп. 1-2, в котором термическая обработка в печной камере выполняется при температуре спекания выше температуры солидуса металла в сферически сформированных гранулах.
5. Способ по п. 4, в котором термическая обработка в печной камере выполняется при температуре спекания, которая превышает температуру солидуса металла в сферически сформированных гранулах на величину от 30°C до 100°C.
6. Способ по любому из предыдущих пунктов, в котором порошок ингибитора отделяется от спеченных плотных сферически сформированных гранул посредством физических способов, таких как просеивание, воздушная сепарация, гидроциклон, флотация и/или псевдоожижение.